【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】
（ａ）ポリマーの重量を基準にしてプロピレンを少なくとも９３パーセントとアルファ−オレフィンを８パーセント未満の割合で含んで成り、ＡＳＴＭ Ｄ−１２３８、条件２３０℃／２．１６ｋｇに従って測定した時に１．０から５０ｄｇ／分のメルトフロー率を示すホモポリマーまたはコポリマーであるポリプロピレンを４から１０重量パーセント；
（ｂ）（１）０．８７から０．９６ｇ／ｃｍ3の密度を有し、（２）５に等しいか或はそれ以下の分子量分布Ｍw／Ｍnを示し、（３）ＡＳＴＭ Ｄ−１２３８、条件１９０℃／２．１６ｋｇに従って測定した時に０．５から２０．０ｄｇ／分のメルトインデックスＩ2を示す、線状エチレンポリマー、実質的に線状であるエチレンポリマー、およびそれらの混合物から成る群から選択されるポリマーを６７から９３重量パーセント；および
（ｃ）（１）０．９１から０．９２５ｇ／ｃｍ3の密度を有し、かつ（２）ＡＳＴＭ Ｄ−１２３８、条件１９０℃／２．１６ｋｇに従って測定した時に０．１から２０．０ｄｇ／分のメルトインデックスＩ2を示す、５から２０重量パーセントの低密度エチレンポリマー、を含有することを特徴とする熱接合性フィルム層。
【請求項２】
前記低密度ポリエチレンがフリーラジカル重合により製造された低密度ポリエチレンを含んで成る請求項１記載の層。
【請求項３】
前記線状エチレンポリマーまたは実質的に線状であるエチレンポリマーがエチレンと１−オクテンのコポリマー、エチレンと１−ブテンのコポリマー、エチレンと１−ヘキセンのコポリマー、エチレンと１−ペンテンのコポリマー、エチレンと１−ヘプテンのコポリマーまたはエチレンと４−メチル−１−ペンテンのコポリマーを含んで成る請求項１記載の層。
【請求項４】
前記ポリプロピレンがホモポリマーである請求項１記載の層。
【請求項５】
線状エチレンポリマーまたは実質的に線状であるエチレンポリマーを８０から９０重量パーセント含んで成りそして前記線状エチレンポリマーまたは実質的に線状であるエチレンポリマーがエチレンと１−オクテンのコポリマーである請求項１記載の層。
【請求項６】
前記組成物がＡＳＴＭ Ｄ−１２３８、条件１９０℃／２．１６ｋｇに従って測定した時に４．０から２０．０ｄｇ／分のメルトインデックスＩ2を示す請求項５記載の層。
【請求項７】
前記組成物が０．８９０から０．９１０ｇ／ｃｍ3の密度を有する請求項５記載の層。
【請求項８】
（ａ）モノマーの総重量を基準にして少なくとも８０パーセントのプロピレンモノマーと２０パーセント未満のアルファ−オレフィンモノマーから誘導され、ＡＳＴＭ Ｄ−１２３８、条件２３０℃／２．１６ｋｇに従って測定した時に１．０から１５ｄｇ／分のメルトフロー率を示すホモポリマーまたはコポリマーであるポリプロピレンを４から１０重量パーセント；
（ｂ）（１）０．８７から０．９６０ｇ／ｃｍ3の密度を有し、（２）５に等しいか或はそれ以下の分子量分布Ｍw／Ｍnを示し、かつ（３）ＡＳＴＭ Ｄ−１２３８、条件１９０℃／２．１６ｋｇに従って測定した時に０．５から２０．０ｄｇ／分のメルトインデックスＩ2を示す、線状エチレンポリマー、実質的に線状であるエチレンポリマー、およびそれらの混合物から成る群から選択されるポリマーを６７から９３重量パーセント；および
（ｃ）（１）０．９１から０．９２５ｇ／ｃｍ3の密度を有し、かつ（２）ＡＳＴＭ Ｄ−１２３８、条件１９０℃／２．１６ｋｇに従って測定した時に０．１から２０．０ｄｇ／分のメルトインデックスＩ2を示す、５から２０重量パーセントの低密度エチレンポリマー、を含有することを特徴とする組成物。
【請求項９】
前記低密度エチレンポリマーがフリーラジカル重合により製造された低密度ポリエチレンである請求項８記載の組成物。
【請求項１０】
前記線状エチレンポリマーまたは実質的に線状であるエチレンポリマーがエチレンと１−オクテンのコポリマーである請求項８記載の組成物。
【請求項１１】
前記線状エチレンポリマーまたは実質的に線状であるエチレンポリマーがエチレンと１−ブテンのコポリマーである請求項８記載の組成物。
【請求項１２】
前記線状エチレンポリマーまたは実質的に線状であるエチレンポリマーがエチレンと１−ヘキセンのコポリマーである請求項８記載の組成物。
【請求項１３】
前記線状エチレンポリマーまたは実質的に線状であるエチレンポリマーがエチレンと１−ペンテンのコポリマーである請求項８記載の組成物。
【請求項１４】
前記線状エチレンポリマーまたは実質的に線状であるエチレンポリマーがエチレンと１−ヘプテンのコポリマーである請求項８記載の組成物。
【請求項１５】
前記線状エチレンポリマーまたは実質的に線状であるエチレンポリマーがエチレンと４−メチル−１−ペンテンのコポリマーである請求項８記載の組成物。
【請求項１６】
前記ポリプロピレンがホモポリマーである請求項８記載の組成物。
【請求項１７】
エチレンと１−オクテンのコポリマーを８０から９０重量パーセント含んで成る請求項１０記載の組成物。
【請求項１８】
前記組成物がＡＳＴＭ Ｄ−１２３８、条件１９０℃／２．１６ｋｇに従って測定した時に４から２０ｄｇ／分のメルトインデックスＩ2を示す請求項１７記載の組成物。
【請求項１９】
前記組成物が０．８９から０．９１ｇ／ｃｍ3の密度を有する請求項１８記載の組成物。
【請求項２０】
前記低密度エチレンポリマーが少なくとも８０重量パーセントのエチレンモノマーと、アクリレート、アクリリックおよびアセテートから成る群から選択される２０重量パーセント未満のモノマーとから誘導されたコポリマーである請求項８記載の組成物。
【請求項２１】
基質とその上を被覆しているポリマー組成物を含んで成る、向上した熱粘着性を示す包装用材料であって、前記ポリマー組成物が、
（ａ）モノマーの重量を基準にして少なくとも９３パーセントのプロピレンモノマーと８パーセント未満のアルファ−オレフィンモノマーから誘導され、そしてＡＳＴＭ Ｄ−１２３８、条件２３０℃／２．１６ｋｇに従って測定した時に１．０から１５ｄｇ／分のメルトフロー率を示すホモポリマーまたはコポリマーであるポリプロピレンを４から１０重量パーセント；
（ｂ）（１）０．８７から０．９６ｇ／ｃｍ3の密度を有し、（２）５に等しいか或はそれ以下の分子量分布Ｍw／Ｍnを示し、かつ（３）ＡＳＴＭ Ｄ−１２３８、条件１９０℃／２．１６ｋｇに従って測定した時に０．５から２０．０ｄｇ／分のメルトインデックスＩ2を示す、線状エチレンポリマー、実質的に線状であるエチレンポリマー、およびそれらの混合物から成る群から選択されるポリマーを６７から９３重量パーセント；および
（ｃ）（１）０．９１から０．９２５ｇ／ｃｍ3の密度を有し、かつ（２）ＡＳＴＭ Ｄ−１２３８、条件１９０℃／２．１６ｋｇに従って測定した時に０．１から２０．０ｄｇ／分のメルトインデックスＩ2を示す、５から２０重量パーセントの低密度エチレンポリマー、を含有することを特徴とする、前記包装用材料。
【請求項２２】
前記基質が紙、箔、配向ポリプロピレン、ポリアミド、ポリエステル、ポリエチレン、ポリエチレンテレフタレートおよび金属被覆基質から成る群から選択される請求項２１記載の包装用材料。
【請求項２３】
前記線状エチレンポリマーまたは実質的に線状であるエチレンポリマーがエチレンと１−オクテンのコポリマー、エチレンと１−ブテンのコポリマー、エチレンと１−ヘキセンのコポリマー、エチレンと１−ペンテンのコポリマー、エチレンと１−ヘプテンのコポリマーおよびエチレンと４−メチル−１−ペンテンのコポリマーから成る群から選択される請求項２１記載の包装用材料。
【請求項２４】
前記ポリプロピレンがホモポリマーである請求項２３記載の包装用材料。
【請求項２５】
前記ポリマー組成物を前記基質の上に共押出し加工したものである請求項２１記載の包装用材料。